(57)【要約】【課題】リチウム二次電池の負極密度を高くした時に急速充放電特性及びサイクル特性に低下が少ないため、二次電池の体積当りのエネルギー密度が向上した高容量のリチウム二次電池を提供する。【解決手段】集電体上に黒鉛粒子及び有機系結着剤を含んでなる混合物層を有するリチウム二次電池用負極であって、該混合物層のＸ線回折で測定される回折強度比（００２）／（１１０）が５００以下であるリチウム二次電池用負極、及びこのリチウム二次電池用負極とリチウム化合物とを含む正極を有してなるリチウム二次電池。【選択図】図１
2010267629.tif 000002
【特許請求の範囲】
【請求項１】
集電体上に黒鉛粒子及び有機系結着剤を含んでなる混合物層を有するリチウム二次電池用負極であって、該混合物層のＸ線回折で測定される回折強度比（００２）／（１１０）が５００以下であるリチウム二次電池用負極。
【請求項２】
黒鉛粒子及び有機系結着剤を含んでなる混合物層の密度が１５〜１．９５ｇ／ｃｍ３である請求の範囲第１項記載のリチウム二次電池用負極。
【請求項３】
黒鉛粒子の平均粒径が１〜１００μｍ、結晶のＣ軸方向の結晶子サイズＬｃ（００２）が５００オングストローム以上である請求の範囲第１項または第２項記載のリチウム二次電池用負極。
【請求項４】
請求の範囲第１項〜第３項のいずれか記載のリチウム二次電池用負極とリチウム化合物を含む正極とを有してなるリチウム二次電池。
【請求項５】
リチウム化合物が少なくともＮｉを含んでなる請求の範囲第４項記載のリチウム二次電池。
【発明の詳細な説明】
【技術分野】
【０００１】
本発明は、リチウム二次電池用負極及びリチウム二次電池に関する。さらに詳しくは、ポータブル機器、電気自動車、電力貯蔵等に用いるのに好適な、高容量でかつ急速充放電特性及びサイクル特性に優れたリチウム二次電池とそれを得るための負極に関する。
【背景技術】
【０００２】
従来のリチウム二次電池の負極は、例えば天然黒鉛粒子、コークスを黒鉛化した人造黒鉛粒子、有機系高分子材料、ピッチ等を黒鉛化した人造黒鉛粒子、これらを粉砕した黒鉛粒子、メソフェーズカーボンを黒鉛化した球状黒鉛などがある。これらの黒鉛粒子は有機系結着剤及び有機溶剤と混合して黒鉛ペーストとし、この黒鉛ペーストを銅箔の表面に塗布し、溶剤を乾燥して、リチウム二次電池用負極として使用されている。
【０００３】
例えば、特許文献１に示されるように、負極に黒鉛を使用することでリチウムのデンドライトによる内容短絡の問題を解消し、サイクル特性の改良を図っている。
【０００４】
しかしながら、黒鉛結晶が発達している天然黒鉛は、Ｃ軸方向の結晶の層間の結合力が、結晶の面方向の結合に比べて弱いため、粉砕により黒鉛層間の結合が切れ、アスペクト比が大きいいわゆる鱗状の黒鉛粒子となる。鱗状黒鉛は、アスペクト比が大きいために、バインダと混練して集電体に塗布して電極を作製したときに、鱗状黒鉛粒子が集電体の面方向に配向し、その結果、充放電容量や急速充放電特性が低下しやすいばかりでなく、黒鉛結晶へのリチウムの吸蔵・放出の繰り返しによって発生するＣ軸方向の膨張・収縮により電極内部の破壊が生じ、サイクル特性が低下する問題があるばかりでなく、負極密度を１．４５ｇ／ｃｍ３以上にすると、負極黒鉛にリチウムが吸蔵・放出されにくくなり、急速充放電特性、負極の重量当りの放電容量、サイクル特性が低下する問題がある。
【０００５】
一方、リチウム二次電池は、負極密度を高くすることで、体積当りのエネルギー密度を大きくさせることが期待できる。そこでリチウム二次電池の体積当りのエネルギー密度を向上させるために、負極密度を高くした時に急速充放電特性及びサイクル特性に低下が少ない負極が要求されている。
【先行技術文献】
【特許文献】
【０００６】
【特許文献１】特公昭６２−２３４３３号公報
【発明の概要】
【発明が解決しようとする課題】
【０００７】
本発明は、上記問題点に鑑み、急速充放電特性、サイクル特性に優れたリチウム二次電池に好適な負極を提供し、さらに高容量リチウム二次電池に好適な負極を提供するものである。
【課題を解決するための手段】
【０００８】
（１）本発明は、集電体上に黒鉛粒子及び有機系結着剤を含んでなる混合物層を有するリチウム二次電池用負極であって、該混合物層のＸ線回折で測定される回折強度比（００２）／（１１０）が５００以下であるリチウム二次電池用負極に関する。
【０００９】
（２）また、本発明は、黒鉛粒子及び有機系結着剤を含んでなる混合物層の密度が１．５０〜１．９５ｇ／ｃｍ３である前記（１）記載のリチウム二次電池用負極に関する。
【００１０】
（３）また、本発明は、黒鉛粒子の平均粒径が１〜１００μｍ、結晶のＣ軸方向の結晶子サイズＬｃ（００２）が５００オングストローム以上である前記（１）又は（２）記載のリチウム二次電池用負極に関する。
【００１１】
（４）また、本発明は、前記（１）〜（３）いずれか記載の本発明のリチウム二次電池用負極とリチウム化合物を含む正極とを有してなるリチウム二次電池に関する。
【００１２】
（５）さらに、本発明は、リチウム化合物が少なくともＮｉを含んでなる前記（４）記載のリチウム二次電池に関する。
【発明の効果】
【００１３】
本発明によれば、サイクル特性、急速放電特性に優れたリチウム二次電池用負極が得られ、高容量のリチウム二次電池に用いて好適である。
【図面の簡単な説明】
【００１４】
【図１】第１図は、本発明のリチウム二次電池の一例を示す一部断面正面概略図である。
【図２】第２図は、本発明の実施例で、充放電容量及び放電容量維持率の測定に用いたリチウム二次電池の概略図である。
【発明を実施するための形態】
【００１５】
本発明のリチウム二次電池用負極は、集電体上に黒鉛粒子及び有機系結着剤を含んでなる混合物層を有するリチウム二次電池用負極であって、黒鉛粒子及び有機系結着剤を含んでなる混合物層のＸ線回折で測定される回折強度比（００２）／（１１０）が５００以下であることを特徴とする。前記回折強度比（００２）／（１１０）は、好ましくは１０〜５００、より好ましくは１０〜４００、さらに好ましくは１０〜３００、特に好ましくは５０〜２００の範囲とされる。回折強度比（００２）／（１１０）が５００を超えると、作製するリチウム二次電池の急速充放電特性及びサイクル特性が低下する。
【００１６】
ここで、黒鉛粒子及び有機系結着剤の混合物層の回折強度比（００２）／（１１０）は、ＣｕＫα線をＸ線源とするＸ線回折により、黒鉛粒子及び有機系結着剤の混合物層の表面を測定し、回折角２θ＝２６〜２７度付近に検出される（００２）面回折ピークと、回折角２θ＝７０〜８０度付近に検出される（１１０）面回折ピークとの強度から下記（１）式により求めることができる。
【００１７】
（００２）面回折ピーク強度／（１１０）面回折ピーク強度・・・・ （１）式
なお、回折強度比（００２）／（１１０）を５００以下とすることは、例えば、黒鉛粒子の粒径、負極を作製する際のプレス圧力、黒鉛粒子の原料の熱膨張率等を適宜調整することにより可能である。また、黒鉛粒子内部の細孔数を適宜調整すること等により、負極を作製する際の粒子の形状変化や破壊等を抑えることによっても調整可能である。
【００１８】
本発明のリチウム二次電池用負極において、集電体上の黒鉛粒子及び有機系結着剤を含んでなる混合物層の密度が１．５０〜１．９５ｇ／ｃｍ３であることが好ましい。前記密度は、１．５５〜１．９０ｇ／ｃｍ３がより好ましく、１．６０〜１．８５ｇ／ｃｍ３がさらに好ましく、１．６５〜１．８０ｇ／ｃｍ３が特に好ましい。
【００１９】
本発明の負極における集電体上の黒鉛粒子及び有機系結着剤を含んでなる混合物層の密度を高くすることにより、この負極を用いて得られるリチウム二次電池の体積当りのエネルギー密度を大きくすることができる。前記黒鉛粒子及び有機系結着剤を含んでなる混合物層の密度が１．５０ｇ／ｃｍ３未満では得られるリチウム二次電池の体積当りのエネルギー密度が小さくなる傾向がある。一方、前記黒鉛粒子及び有機系結着剤を含んでなる混合物層の密度が１．９５ｇ／ｃｍ３を超えると、リチウム二次電池を作製するときの電解液の注液性が悪くなる傾向があるばかりでなく、作製するリチウム二次電池の急速充放電特性及びサイクル特性が低下する傾向がある。
【００２０】
ここで、前記黒鉛粒子及び有機系結着剤を含んでなる混合物層の密度は、黒鉛粒子及び有機系結着剤を含んでなる混合物層の重量及び体積の測定値から算出できる。
【００２１】
一体化後の該黒鉛粒子及び結着剤を含んでなる混合物層の密度は、例えば、一体化成形するときの圧力やロールプレス等の装置のクリアランス等により適宜調整することができる。
【００２２】
本発明で用いる黒鉛粒子の結晶のＣ軸方向の結晶子の大きさＬｃ（００２）は５００オングストローム以上が好ましく、８００オングストローム以上がより好ましく、１０００〜１００００オングストロームであることが特に好ましい。Ｃ軸方向の結晶子の大きさＬｃ（００２）が５００オングストローム未満では放電容量が小さくなる傾向がある。
【００２３】
また、黒鉛粒子の結晶の層間距離ｄ（００２）は３．３８オングストローム以下が好ましく、３．３７オングストローム以下であることがより好ましく、３．３６オングストローム以下であることがさらに好ましい。また、完全な黒鉛構造に近い方が好ましい。結晶の層間距離ｄ（００２）が３．３８オングストロームを超えると放電容量が低下する傾向がある。前記Ｌｃ（００２）及びｄ（００２）はＸ線広角回折において測定できる。
【００２４】
また、本発明のリチウム二次電池用負極に用いる黒鉛粒子は、負極の黒鉛粒子及び有機系結着剤の混合物層のＸ線回折で測定される回折強度比（００２）／（１１０）を５００以下に設定できるものであればよく、例えば鱗状黒鉛、球状黒鉛、鱗状黒鉛を機械的処理により粒子形状を改質した黒鉛や、複数の材料を混合して用いることもできるが、扁平状の一次粒子を複数、配向面が非平行となるように集合又は結合させた二次粒子の黒鉛粒子を用いることが好ましい。これらは、単独で又は２種以上を組み合わせて使用される。
【００２５】
本発明において扁平状の粒子とは長軸と短軸を有する形状のことであり、完全な球状でないものをいう。例えば鱗状、鱗片状、一部の塊状等の形状のものがこれに含まれる。黒鉛粒子において、複数の扁平状の粒子の配向面が非平行とは、それぞれの粒子の形状において扁平した面、換言すれば最も平らに近い面を配向面として、複数の扁平状の粒子がそれぞれの配向面を一定の方向にそろうことなく集合又は結合し、黒鉛粒子を形成している状態をいう。
【００２６】
この結合とは互いの粒子が、例えばピッチ、タール等のバインダを炭素化した炭素質を介して、化学的に結合している状態をいい、集合とは互いの粒子が化学的に結合してはないが、その形状等に起因して、負極を作製する過程においてもその集合体としても形状を保っている状態をいう。機械的な強度の面から、結合しているものが好ましい。
【００２７】
また、本発明で使用する黒鉛粒子は、アスペクト比が５以下であることが好ましく、１．２〜５であればより好ましく、１．２〜３であればさらに好ましく、１．３〜２．５であれば特に好ましい。アスペクト比が５以下の黒鉛粒子は、複数の一次粒子を集合又は結合させた二次粒子としてのものでもよく、また、１つの粒子を機械的な力を加えアスペクト比が５以下となるように形状を変えたものでもよく、さらに、これらを組合わせて作製したものでもよい。
【００２８】
このアスペクト比が５を超えると、負極の黒鉛粒子及び有機系結着剤を含んでなる混合物層のＸ線回折で測定される回折強度比（００２）／（１１０）が大きくなりやすくなる傾向があり、その結果、得られるリチウム二次電池の急速充放電特性及びサイクル特性が低下する傾向がある。一方、このアスペクト比が１．２未満では、粒子間の接触面積が減ることにより、作製する負極の導電性が低下する傾向がある。
【００２９】
なお、アスペクト比は、黒鉛粒子の長軸方向の長さをＡ、短軸方向の長さをＢとしたとき、Ａ／Ｂで表される。本発明におけるアスペクト比は、電子顕微鏡で黒鉛粒子を拡大し、その黒鉛粒子を任意に１０個選択し、電子顕微鏡の観察角度を変えながらＡ／Ｂを測定し、その平均値をとったものである。なお、黒鉛粒子が、例えば鱗片状、板状、ブロック状等のように厚さ方向を有する場合には、厚さを短軸方向の長さＢとする。
【００３０】
本発明において使用する黒鉛粒子は、負極を作製する過程において、その黒鉛粒子の形状変化や破壊等の少ない、機械的な処理に耐えるものが好ましい。黒鉛粒子の形状変化や破壊等が起こると、比表面積の増大や電極上への黒鉛粒子の配向に起因して、負極の黒鉛粒子及び有機系結着剤を含んでなる混合物層のＸ線回折で測定される回折強度比（００２）／（１１０）が大きくなりやすくなる傾向があり、その結果、得られるリチウム二次電池の充放電効率、熱安定性、急速充放電特性及びサイクル特性が低下する傾向がある。
【００３１】
黒鉛粒子が複数の粒子の集合体又は結合体として存在している場合において、黒鉛粒子の一次粒子とは、例えば走査型電子顕微鏡（ＳＥＭ）等により観察した際に認められる粒子単位をいう。また、二次粒子とは、この一次粒子が集合又は結合している塊をいう。
【００３２】
１つの二次粒子において、扁平状の一次粒子の集合又は結合する数としては、３個以上であることが好ましく、５個以上であればより好ましい。個々の扁平状の一次粒子の大きさとしては、粒径で１〜１００μｍの粒子を含むことが好ましく、５〜８０μｍであればより好ましく、５〜５０μｍであればさらに好ましく、これらが集合又は結合した二次粒子の平均粒径の２／３以下であることが好ましい。また、個々の扁平状の一次粒子のアスペクト比は１００以下が好ましく、５０以下がより好ましく、２０以下がさらに好ましい。前記一次粒子のアスペクト比の好ましい下限としては１．２であり、球状でないことが好ましい。
【００３３】
さらに、二次粒子の比表面積が８ｍ２／ｇ以下のものが好ましく、より好ましくは５ｍ２／ｇ以下である。黒鉛粒子として二次粒子の比表面積が８ｍ２／ｇ以下のものを負極に使用すると、得られるリチウム二次電池の急速充放電特性及びサイクル特性を向上させることができ、また、第一サイクル目の不可逆容量を小さくすることができる。比表面積が、８ｍ２／ｇを超えると、得られるリチウム二次電池の第一サイクル目の不可逆容量が大きくなる傾向があり、エネルギー密度が小さく、さらに負極を作製する際多くの結着剤が必要になる傾向がある。得られるリチウム二次電池の急速充放電特性、サイクル特性等がさらに良好な点から、比表面積は、１．５〜５ｍ２／ｇであることがさらに好ましく、２〜５ｍ２／ｇであることが特に好ましい。比表面積の測定は、例えば、窒素ガス吸着によるＢＥＴ法により行うことができる。
【００３４】
本発明のリチウム二次電池用負極の製造法は特に制限はないが、例えば、少なくとも黒鉛化可能な骨材又は黒鉛と黒鉛化可能なバインダを混合し、粉砕した後、該粉砕物と黒鉛化触媒１〜５０重量％を混合し、焼成して黒鉛粒子を得、ついで、該黒鉛粒子に有機系結着剤及び溶剤を添加して混合し、該混合物を集電体に塗布し、乾燥して溶剤を除去した後、加圧して一体化することで作製できる。
【００３５】
黒鉛化可能な骨材としては、例えば、コークス、樹脂の炭化物等が使用できるが、黒鉛化できる粉末材料であることがこのましい。中でも、ニードルコークス等の黒鉛化しやすいコークス粉末が好ましい。骨材として使用するコークスとしては、熱膨張係数が０．９×１０−６〜７．０×１０−６／℃が好ましく、１．０×１０−６〜６．５×１０−６／℃であればより好ましく、１．２×１０−６〜６．０×１０−６／℃であればさらに好ましく、２．０×１０−６〜６．０×１０−６／℃であれば特に好ましい。熱膨張係数が、０．９×１０−６／℃未満では、作製するリチウム二次電池用負極の集電体上の黒鉛粒子及び有機系結着剤を含んでなる混合物層のＸ線回折で測定される回折強度比（００２）／（１１０）が大きくなる傾向がある。また、熱膨張係数が、７．０×１０−６／℃を超えると、作製するリチウム二次電池の充放電容量が低下する傾向がある。また黒鉛としては、例えば天然黒鉛粉末、人造黒鉛粉末等が使用できるが、粉末状であることが好ましい。黒鉛化可能な骨材又は黒鉛の粒径は、作製する黒鉛粒子の粒径より小さいことが好ましく、平均粒径で１〜８０μｍがより好ましく、１〜５０μｍであればさらに好ましく、５〜５０μｍであれば特に好ましい。また、黒鉛化可能な骨材又は黒鉛のアスペクト比は、１．２〜５００が好ましく、１．５〜３００の範囲であればより好ましく、１．５〜１００の範囲であればさらに好ましく、２〜５０の範囲であれば特に好ましい。ここでアスペクト比測定は、前記と同様の方法で行う。黒鉛化可能な骨材又は黒鉛のアスペクト比が５００を超えると、負極の黒鉛粒子及び有機系結着剤を含んでなる混合物層のＸ線回折で測定される回折強度比（００２）／（１１０）が大きくなる傾向があり、１．２未満では黒鉛粒子重量当りの放電容量が小さくなる傾向がある。
【００３６】
バインダとしては、例えば、タール、ピッチ、熱硬化性樹脂、熱可塑性樹脂等の有機系材料が好ましい。バインダの配合量は、黒鉛化可能な骨材又は黒鉛に対し、５〜８０重量％添加することが好ましく、１０〜８０重量％添加することがより好ましく、２０〜８０重量％添加することがさらに好ましく、３０〜８０重量％添加することが特に好ましい。バインダの量が多すぎたり少なすぎたりすると、作製する黒鉛粒子のアスペクト比及び比表面積が大きくなり易い傾向がある。黒鉛化可能な骨材又は黒鉛とバインダの混合方法は、特に制限はなく、例えばニーダー等を用いて行うことができる。また、バインダの軟化点以上の温度で混合することが好ましい。具体的にはバインダがピッチ、タール等の際には、５０〜３００℃が好ましく、熱硬化性樹脂の場合は２０〜１８０℃が好ましい。
【００３７】
次に上記混合物を粉砕し、該粉砕物と黒鉛化触媒とを混合する。該粉砕物の粒径は１〜１００μｍが好ましく、５〜８０μｍであればより好ましく、５〜５０μｍであればさらに好ましく、１０〜３０μｍが特に好ましい。
【００３８】
該粉砕物の粒径が１００μｍを超えると得られる黒鉛粒子の比表面積が大きくなる傾向があり、１μｍ未満では得られる負極の黒鉛粒子及び有機系結着剤を含んでなる混合物層の（００２）／（１１０）比が大きくなる傾向がある。また、該粉砕物の揮発分は０．５〜５０重量％であることが好ましく、１〜３０重量％であればより好ましく、５〜２０重量％であればさらに好ましい。揮発分は、例えば、該粉砕物を８００℃で１０分間加熱した時の重量減少値から求めることができる。該粉砕物と混合する黒鉛化触媒としては、黒鉛化触媒としての機能があるものであれば特に制限はないが、例えば鉄、ニッケル、チタン、ケイ素、ホウ素等の金属、これらの炭化物、酸化物などの黒鉛化触媒が使用できる。これらの中で、鉄又はケイ素の化合物が好ましい。また化合物の化学構造としては炭化物が好ましい。これらの黒鉛化触媒の添加量は、黒鉛化触媒と混合する粉砕物と黒鉛化触媒の総量を１００重量％としたとき、１〜５０重量％が好ましく、５〜３０重量％であればより好ましく、７〜２０重量％であればさらに好ましい。黒鉛化触媒の量が１重量％未満であると作製する黒鉛粒子の結晶の発達が悪くなるばかりでなく、比表面積が大きくなる傾向がある。また、５０重量％を超えると作製する黒鉛粒子に黒鉛化触媒が残存しやすくなる。使用する黒鉛化触媒は粉末状が好ましく、平均粒径が０．１〜２００μｍの粉末状が好ましく、１〜１００μｍであればより好ましく、１〜５０μｍであれば特に好ましい。
【００３９】
次に上記混合物を焼成し、黒鉛化処理を行うが、焼成を行う前に、前記粉砕物と黒鉛化触媒の混合物をプレス等により所定形状に成形してから、焼成してもよい。この場合の成形圧力は１〜３００ＭＰａ程度が好ましい。焼成は前記混合物が酸化し難い条件で焼成することが好ましく、例えば窒素雰囲気中、アルゴン雰囲気中、真空中、自己揮発性雰囲気中で焼成する方法が挙げられる。黒鉛化の温度は、２０００℃以上が好ましく、２５００℃以上であることがより好ましく、２７００℃以上であればさらに好ましく、２８００〜３２００℃であることが特に好ましい。黒鉛化の温度が低いと、黒鉛の結晶の発達が悪く、放電容量が低くなる傾向があるとともに添加した黒鉛化触媒が作製する黒鉛粒子に残存し易くなる傾向がある。黒鉛化触媒が作製する黒鉛粒子中に多く残存すると、黒鉛粒子重量当りの放電容量が低下する傾向がある。黒鉛化の温度が高すぎると、黒鉛が昇華する傾向がある。焼成を、プレス等により所定形状に成形した成形物で行う場合は、黒鉛化後の成形物の見掛け密度は１．６５ｇ／ｃｍ３以下が好ましく、１．５５ｇ／ｃｍ３以下であればより好ましく、１．５０ｇ／ｃｍ３以下であればさらに好ましく、１．４５ｇ／ｃｍ３以下であれば特に好ましい。また、下限としては１．００ｇ／ｃｍ３以上であることが好ましい。黒鉛化後の成形物の見掛け密度が１．６５ｇ／ｃｍ３を超えると作製する黒鉛粒子の比表面積が大きくなる傾向がある。また、黒鉛化後の成形物の見掛け密度が１．００ｇ／ｃｍ３未満であると、得られる負極の黒鉛粒子及び有機系結着剤を含んでなる混合物層の（００２）／（１１０）比が大きくなる傾向があるばかりでなく、黒鉛化後の成形物の取扱性が低下する傾向がある。さらに、黒鉛化時の炉詰め重量が少なくなり黒鉛化処理効率が悪くなる傾向がある。なお、黒鉛化後の成形物の見掛け密度は、黒鉛化後の成形物の重量及び体積の測定値から算出できる。この黒鉛化後の成形物の見掛け密度は、例えば、前記黒鉛化触媒と混合する粉砕物の粒径及び、プレス等により所定形状に成形するときの圧力等を適宜調整することにより変更することができる。
【００４０】
次いで、粉砕し、粒度を調整して負極を形成する黒鉛粒子とする。粉砕方法としては、特に制限はなく、例えば、ジェットミル、ハンマーミル、ピンミル等の衝撃粉砕方式等が挙げられる。粉砕後の黒鉛粒子の平均粒径は、１〜１００μｍが好ましく、５〜５０μｍがより好ましく、１０〜３０μｍが特に好ましい。平均粒径が１００μｍを超えると、作製する負極の表面に凹凸ができ易くなり、その結果作製するリチウム二次電池がミクロ短絡しやすくなりサイクル特性が低下する傾向がある。
【００４１】
なお、本発明において平均粒径は、例えば、レーザー回折式粒度分布計により測定することができる。
【００４２】
得られた前記黒鉛粒子は、有機系結着剤及び溶剤と混練して混合物を作製し、粘度を適宜調整した後、集電体に塗布し、乾燥した後、該集電体と加圧、一体化して負極とされる。
【００４３】
前記負極は、本発明の効果を阻害しない範囲で集電体と黒鉛粒子及び有機系結着剤を含んでなる混合物層との間に、両者を接着させるような層等が存在してもよい。
【００４４】
有機系結着剤としては、例えば、ポリエチレン、ポリプロピレン、エチレンプロピレンターポリマー、ブタジエンゴム、スチレンブタジエンゴム、ブチルゴム、イオン伝導率の大きな高分子化合物等が挙げられる。これらは、単独で又は２種以上を組み合わせて使用される。
【００４５】
前記イオン伝導率の大きな高分子化合物としては、例えば、ポリフッ化ビニリデン、ポリエチレンオキサイド、ポリエピクロルヒドリン、ポリファスファゼン、ポリアクリロニトリル等が使用できる。
【００４６】
黒鉛粒子と有機系結着剤との混合比率は、黒鉛粒子１００重量部に対して、有機系結着剤を０．５〜２０重量部用いることが好ましい。
【００４７】
溶剤としては、特に制限はなく、例えば、Ｎ−メチル−２−ピロリドン、ジメチルホルムアミド、イソプロパノール、水等が挙げられる。溶剤として水を使用する場合は、増粘剤を併用することが好ましい。溶剤の量は特に制限はなく、所望の粘度に調整できればよいが、混合物１００重量部に対して、３０〜７０重量部用いられることが好ましい。これらは、単独で又は２種以上を組み合わせて使用される。
【００４８】
集電体としては、例えばニッケル、銅等の箔、メッシュなどの金属集電体が使用できる。なお一体化は、例えばロール、プレス等の成形法で行うことができ、またこれらを組み合わせて一体化しても良い。この一体化する際の圧力は１〜２００ＭＰａ程度が好ましい。
【００４９】
このようにして得られた負極は、リチウム二次電池に用いられる。本発明のリチウム二次電池は、リチウム化合物を含む正極と前記本発明の負極を有してなるもので、例えば、正極と負極をセパレータを介して対向して配置し、かつ電解液を注入することにより得ることができ、これは従来の負極を使用したリチウム二次電池に比較して、高容量でサイクル特性、急速充放電特性に優れる。
【００５０】
本発明におけるリチウ厶二次電池の正極はリチウム化合物を含むが、その材料に特に制限はなく、例えばＬｉＮｉＯ２、ＬｉＣｏＯ２、ＬｉＭｎ２Ｏ４等を単独又は混合して使用することができる。また、ＣＯ、Ｎｉ、Ｍｎ等の元素の一部を異種元素に置換したリチウム化合物を使用することも可能である。本発明において作製するリチウム二次電池のエネルギー密度の点で、少なくともＣｏを含むリチウム化合物が好ましく、Ｎｉを含むリチウム化合物であればより好ましい。さらに本発明になるリチウム二次電池に使用する正極には、少なくともＣｏ及びＮｉを含むことが特に好ましい。Ｃｏ及びＮｉを含む正極は、ＬｉＮｉＯ２、ＬｉＣｏＯ２を混合したものでも良く、Ｎｉ元素及び／又はＣｏ元素を置換したリチウム化合物でもよい。通常Ｎｉを含むリチウム化合物を正極に使用したリチウム二次電池は、放電電圧が低下する問題が生じるが、前記正極と、本発明になる負極を組合わせて作製したリチウム二次電池は、放電電圧の低下を抑制し且つエネルギー密度を向上させることができるので好ましい。
【００５１】
リチウム二次電池は、正極及び負極とともに、通常、リチウム化合物を含む電解液を含む。電解液としては、例えば、ＬｉＣｌＯ４、ＬｉＰＦ６、ＬｉＡｓＦ６、ＬｉＢＦ４、ＬｉＳＯ３ＣＦ３、ＣＨ３ＳＯ３Ｌｉ、ＣＦ３ＳＯ３Ｌｉ等のリチウム塩を、エチレンカーボネート、ジエチルカーボネート、ジメチルカーボネート、メチルエチルカーボネート、プロピレンカーボネート、アセトニトリル、プロピロニトリル、ジメトキシエタン、テトラヒドロフラン、γ−ブチロラクトン等の非水系溶剤に溶かしたいわゆる有機電解液や、固体若しくはゲル状のいわゆるポリマー電解質を使用することができる。これらは、単独で又は２種以上を組み合わせて使用される。
【００５２】
また、電解液には、リチウム二次電池の初回充電時に分解反応を示す添加剤を少量添加することが好ましい。添加剤としては例えば、ビニレンカーボネート、ビフェニール、プロパンスルトン等があげられ、添加量としては０．０１〜５重量％が好ましい。
【００５３】
セパレータとしては、例えばポリエチレン、ポリプロピレン等のポリオレフィンを主成分とした不織布、クロス、微孔フィルム又はそれらを組み合わせたものを使用することができる。作製するリチウム二次電池の急速充放電特性、サイクル特性の点で、体積空隙率が８０％以上の微孔フィルムが好ましい。また、厚みとしては、５〜４０μｍが好ましく、８〜３０μｍがより好ましく、１０〜２５μｍが特に好ましい。厚みが５μｍ未満であると作製するリチウム二次電池の熱安定性が低下する傾向があり、４０μｍを超えると、エネルギー密度、急速充放電特性が低下する傾向がある。なお、作製するリチウム二次電池の正極と負極が直接接触しない構造にした場合は、セパレータを使用する必要はない。
【００５４】
第１図に円筒型リチウム二次電池の一例の一部断面正面の概略図を示す。第１図に示す円筒型リチウム二次電池は、薄板状に加工された正極１と、同様に加工された負極２とがポリエチレン製微孔膜等のセパレータ３を介して重ねあわせたものを捲回し、これを金属製等の電池缶７に挿入し、密閉化されている。正極１は正極タブ４を介して正極蓋６に接合され、負極２は負極タブ５を介して電池底部へ接合されている。正極蓋６はガスケット８にて電池缶（正極缶）７へ固定されている。
【実施例】
【００５５】
以下、本発明の実施例を説明する。
【００５６】
［実施例１］
平均粒径１０μｍのコークス粉末５０重量部と、コールタールピッチ３０重量部を２３０℃で２時間混合した。次いで、この混合物を平均粒径２５μｍに粉砕した後、該粉砕物８０重量部と平均粒径２５μｍの炭化珪素２０重量部をブレンダーで混合し、該混合物を金型に入れ、１００ＭＰａでプレス成形し、直方体に成形した。この成形体を窒素雰囲気中で１０００℃で熱処理した後、さらに窒素雰囲気中で３０００℃で熱処理し、黒鉛成形体を得た。さらにこの黒鉛成形体を粉砕して黒鉛粒子を得た。得られた黒鉛粒子から、以下の測定を行った。（１）レーザー回折式粒度分布計による平均粒径、（２）ＢＥＴ法による比表面積、（３）アスペクト比（１０個分の平均値）、（４）Ｘ線広角回折による結晶の層間距離ｄ（００２）及び（５）結晶のＣ軸方向の結晶子サイズＬｃ（００２）。これらの測定値を表１に示す。
【００５７】
平均粒径は、レーザー回折式粒度分布計（株式会社島津製作所製品名ＳＡＬＤ−３０００）を用い、５０％Ｄでの粒子径を平均粒径とした。層間距離ｄ（００２）はＸ線回折装置を用い、Ｃｕ−Ｋα線をＮｉフィルターで単色化し、高純度シリコンを標準物質として測定した。比表面積は、ｍｉｃｒｏｍｅｒｉｔｉｃｓ社製品名ＡＳＡＰ ２０１０を用い、液体窒素温度での窒素吸着を多点法で測定、ＢＥＴ法に従って算出した。
【００５８】
次いで、得られた黒鉛粒子９０重量％に、Ｎ−メチル−２−ピロリドンに溶解した有機系結着剤ポリフッ化ビニリデン（ＰＶＤＦ）を固形分で１０重量％加えて混練して黒鉛ペーストを作製した。この黒鉛ペーストを厚さが１０μｍの圧延銅箔に塗布し、さらに、１２０℃で乾燥してＮ−メチル−２−ピロリドンを除去し、垂直プレスで１０ＭＰａで圧縮して試料電極（負極）を得た。この試料電極（負極）の、（６）黒鉛粒子とＰＶＤＦの混合物層の密度を測定したところ、１．２０ｇ／ｃｍ３であり、厚さは９６μｍであった。Ｘ線回折装置により、得られた試験電極（負極）の黒鉛粒子及び有機系結着剤の混合物層の（００２）及び（１１０）回折ピークを測定し各ピークトップ強度から、（７）（００２）／（１１０）強度比を測定した。その結果を表１に併記する。なお、（４）、（５）及び（７）のＸ線回折において、Ｘ線源：ＣｕＫα線／４０ＫＶ／２０ｍＡ、ステップ幅０．０２°とした。
【００５９】
作製した試料電極（負極）を２ｃｍ２の大きさに打ち抜き、３端子法による定電流充放電を行い、下記のように充放電容量及び放電容量維持率の測定を行った。第２図に、本測定に用いたリチウム二次電池の概略図を示す。試料電極（負極）の評価は、第２図に示すようにビーカ型ガラスセル９に電解液１０としてＬｉＰＦ６をエチレンカーボネート（ＥＣ）及びメチルエチルカーボネート（ＭＥＣ）（ＥＣとＭＥＣは体積比で１：２）の混合溶媒に１モル／リットルの濃度になるように溶解した溶液を入れ、試料電極（負極）１１、セパレータ１２及び対極（正極）１３を積層して配置し、さらに参照極１４を上部から吊るしてモデル電池を作製した。なお、対極（正極）１３及び参照極１４には金属リチウムを使用し、セパレータ１２にはポリエチレン微孔膜を使用した。得られたモデル電池を用いて試料電極（負極）１１と対極（正極）１３の間に、試料電極（負極）の面積に対して、０．２ｍＡ／ｃｍ２の定電流で０Ｖ（Ｖ ｖｓ．Ｌｉ／Ｌｉ＋）まで充電し、０．２ｍＡ／ｃｍ２の定電流で１Ｖ（Ｖ ｖｓ．Ｌｉ／Ｌｉ＋）まで放電する試験を行い、（８）単位体積当りの放電容量を測定した。
【００６０】
さらに同様の方法で１００サイクル充放電を繰り返し、（９）第一サイクル目の放電容量を１００とした時の放電容量維持率を測定した。
【００６１】
また、０．２ｍＡ／ｃｍ２の定電流で０Ｖ（Ｖ ｖｓ．Ｌｉ／Ｌｉ＋）まで充電し、６．０ｍＡ／ｃｍ２の定電流で１Ｖ（Ｖ ｖｓ．Ｌｉ／Ｌｉ＋）まで放電する試験を行い、（１０）０．２ｍＡ／ｃｍ２の定電流で放電した時の放電容量を１００とした時の放電容量維持率を測定した。
【００６２】
各測定結果を表１に併記する。
【００６３】
［実施例２］
垂直プレスの圧力を１０ＭＰａの代わりに２３ＭＰａとすることにより黒鉛粒子とＰＶＤＦの混合物層の密度を１．４５ｇ／ｃｍ３にした以外は、実施例１と同様の方法で試験電極（負極）を作製し、実施例１と同様の方法で、（００２）／（１１０）強度比、単位体積当りの放電容量、１００サイクル後の放電容量維持率、放電電流６．０ｍＡ／ｃｍ２時の放電容量維持率を測定した。測定結果を表１に併記する。
【００６４】
［実施例３］
垂直プレスの圧力を３１ＭＰａとすることにより黒鉛粒子とＰＶＤＦの混合物層の密度を１．５５ｇ／ｃｍ３にした以外は、実施例１と同様の方法で試験電極（負極）を作製し、実施例１と同様の方法で、（００２）／（１１０）強度比、単位体積当りの放電容量、１００サイクル後の放電容量維持率、放電電流６．０ｍＡ／ｃｍ２時の放電容量維持率を測定した。測定結果を表１に併記する。
【００６５】
［実施例４］
垂直プレスの圧力を５０ＭＰａとすることにより黒鉛粒子とＰＶＤＦの混合物層の密度を１．６５ｇ／ｃｍ３にした以外は、実施例１と同様の方法で試験電極（負極）を作製し、実施例１と同様の方法で、（００２）／（１１０）強度比、単位体積当りの放電容量、１００サイクル後の放電容量維持率、放電電流６．０ｍＡ／ｃｍ２時の放電容量維持率を測定した。測定結果を表１に併記する。
【００６６】
［実施例５］
垂直プレスの圧力を８５ＭＰａとすることにより黒鉛粒子とＰＶＤＦの混合物層の密度を１．７５ｇ／ｃｍ３にした以外は、実施例１と同様の方法で試験電極（負極）を作製し、実施例１と同様の方法で、（００２）／（１１０）強度比、単位体積当りの放電容量、１００サイクル後の放電容量維持率、放電電流６．０ｍＡ／ｃｍ２時の放電容量維持率を測定した。測定結果を表１に併記する。
【００６７】
［実施例６］
垂直プレスの圧力を１４３ＭＰａとすることにより黒鉛粒子とＰＶＤＦの混合物層の密度を１．８５ｇ／ｃｍ３にした以外は、実施例１と同様の方法で試験電極（負極）を作製し、実施例１と同様の方法で、（００２）／（１１０）強度比、単位体積当りの放電容量、１００サイクル後の放電容量維持率、放電電流６．０ｍＡ／ｃｍ２時の放電容量維持率を測定した。測定結果を表１に併記する。
【００６８】
［実施例７］
中国産天然黒鉛をジェットミルで粉砕して、鱗片状天然黒鉛粒子を作製した。
【００６９】
該黒鉛粒子の平均粒径、比表面積、アスペクト比、ｄ（００２）、Ｌｃ（００２）測定結果を表１に併記する。該黒鉛粒子を用いて、垂直プレスの圧力を２ＭＰａとすることにより黒鉛粒子とＰＶＤＦの混合物層の密度を１．００ｇ／ｃｍ３にした以外は実施例１と同様の方法で試験電極（負極）を作製した。実施例１と同様の方法で、（００２）／（１１０）強度比、単位体積当りの放電容量、１００サイクル後の放電容量維持率、放電電流６．０ｍＡ／ｃｍ２時の放電容量維持率を測定した。測定結果を表１に併記する。
【００７０】
［比較例１］
垂直プレスの圧力を２７ＭＰａとすることにより黒鉛粒子とＰＶＤＦの混合物層の密度を１．５０ｇ／ｃｍ３にした以外は、実施例７と同様の方法で試験電極（負極）を作製し、実施例１と同様の方法で、（００２）／（１１０）強度比、単位体積当りの放電容量、１００サイクル後の放電容量維持率、放電電流６．０ｍＡ／ｃｍ２時の放電容量維持率を測定した。測定結果を表１に併記する。
【００７１】
［比較例２］
垂直プレスの圧力を４２ＭＰａとすることにより黒鉛粒子とＰＶＤＦの混合物層の密度を１．６５ｇ／ｃｍ３にした以外は、実施例７と同様の方法で試験電極（負極）を作製し、実施例１と同様の方法で、（００２）／（１１０）強度比、単位体積当りの放電容量、１００サイクル後の放電容量維持率、放電電流６．０ｍＡ／ｃｍ２時の放電容量維持率を測定した。測定結果を表１に併記する。
【表１】
2010267629.tif 000003
【００７２】
表１に示されるように、本発明のリチウム二次電池用負極は、高容量で、サイクル特性及び急速放電特性に優れ、リチウム二次電池に用いて好適であることが示された。
【産業上の利用可能性】
【００７３】
本発明によれば、サイクル特性、急速放電特性に優れたリチウム二次電池用負極が得られ、高容量のリチウム二次電池に用いて好適である。
【符号の説明】
【００７４】
１  正極
２  負極
３  セパレータ
４  正極タブ
５  負極タブ
６  正極蓋
７  電池缶
８  ガスケット
９  ガラスセル
１０  電解液
１１  試料電極（負極）
１２  セパレータ
１３  対極（正極）
１４  参照極
【図１】
2010267629.tif 000004
【図２】
2010267629.tif 000005